"式IAx,By,M1-x-ySiO3SiO2nI式中、Mは、Ca、Sr、Baからなる群から選択される少なくとも1つのカチオンであり、AおよびBは、互いに独立して、Sc3、Y3、La3、Ce3、Pr3、Nd3、Pm3、Sm3、Sm3、Eu3、Gd3、Tb3、Tb3、Dy3、Ho3、Er3、Tm3、Yb3、Lu3、Bi3、Pb2、Mn2、Yb2、Sm2、Eu2、Dy2およびHo2からなる群から選択される少なくとも1つの元素であり、0<n≦10、0<x≦0.3および0<y≦0.3である、で表される化合物。AおよびBが、Eu2およびMn2であることを特徴とする、請求項1に記載の化合物。0.5<n≦7であることを特徴とする、請求項1または2に記載の化合物。0.02<x≦0.2および0.02<y≦0.2であることを特徴とする、請求項1~3のいずれか一項に記載の化合物。aシリコン含有試薬と、M、AおよびB元素を含有する塩とを、溶媒中で、所定のモル比で混合すること、b沈殿試薬を添加すること、c酸化雰囲気下、900~1300°Cの温度範囲で混合物に一次熱処理を行うこと、d還元雰囲気下、900~1300°Cの温度範囲で混合物に二次熱処理を行うこと、を含む、請求項1~4のいずれか一項に記載の式Iで表される化合物の製造方法。工程aにおける塩が、硝酸塩、ハロゲン化物、硫酸塩または炭酸塩であることを特徴とする、請求項5に記載の方法。工程bにおける沈殿試薬が、炭酸水素ナトリウム、塩化アンモニウムまたは炭酸水素アンモニウムであることを特徴とする、請求項5または6に記載の方法。シリコン含有試薬がSiO2であることを特徴とする、請求項5~7のいずれか一項に記載の方法。照明ユニットであって、発光極大が250nm~530nm、好ましくは350nm~460nmの範囲にある少なくとも1つの光源を有し、この放射光の全部または一部が、請求項1~4のいずれか一項に記載の化合物によって、長波長放射光へ変換される、照明ユニット。光源が、発光窒化インジウムアルミニウムガリウムであることを特徴とする、請求項9に記載の照明ユニット。請求項9または10に記載の少なくとも1つの照明ユニットを有する背面光システム。請求項11に記載の1または2以上の背面光システムに適合した液晶ディスプレイLCD。請求項1~4のいずれか一項に記載の化合物を含む、電子または電気光学デバイス。発光ダイオードからの全部または一部の青色または近紫外発光の変換のための変換蛍光体としての、請求項1~4のいずれか一項に記載の少なくとも1種の化合物の使用。太陽電池のための波長変換材料としての、請求項1~4のいずれか一項に記載の少なくとも1種の化合物の使用。"